(57)【要約】【課題】  電食を確実に防止でき、軸力保持効果を確保した低コストのボルトやナット等の締結部材を提供する。【解決手段】  締結部材であるボルト１０は、基材表面の少なくともマグネシウム合金部材１と接触する面に、ポリアミドイミドを主剤とし、それに撥水性の優れた樹脂を含有する樹脂層１５を形成している。撥水性の優れた樹脂としては、シリコーン樹脂、フッ素樹脂の一方、または双方が好適である。樹脂層１５に含まれるシリコーン樹脂の含有量は、０．０００１〜５ｗｔ％であることが好ましい。また、樹脂層１５に含まれるフッ素樹脂の含有量は、０．５〜５０未満ｗｔ％であることが好ましい。樹脂層１５の厚さは、２〜３０μｍであると好適である。【選択図】  図１
2006077953.tif 000002
【特許請求の範囲】
【請求項１】
基材表面の少なくともマグネシウム合金部材と接触する面に、ポリアミドイミドを主剤とし、それに撥水性の優れた樹脂を含有する樹脂層を形成したことを特徴とする締結部材。
【請求項２】
前記樹脂層に含有される撥水性の優れた樹脂は、シリコーン樹脂、フッ素樹脂の一方、または双方であることを特徴とする請求項１に記載の締結部材。
【請求項３】
前記樹脂層に含まれるシリコーン樹脂の含有量は、０．０００１〜５ｗｔ％であることを特徴とする請求項１または２に記載の締結部材。
【請求項４】
前記樹脂層に含まれるフッ素樹脂の含有量は、０．５〜５０未満ｗｔ％であることを特徴とする請求項１または２に記載の締結部材。
【請求項５】
前記樹脂層の厚さは、２〜３０μｍであることを特徴とする請求項１〜４のいずれかに記載の締結部材。
【請求項６】
前記樹脂層は、塗装により形成されることを特徴とする請求項１〜５のいずれかに記載の締結部材。
【請求項７】
請求項１〜６のいずれかに記載の締結部材を使用し、マグネシウム合金部材を締結した締結構造であって、
マグネシウム合金部材に前記樹脂層を接触させて該マグネシウム合金部材を他の部材に締結したことを特徴とする締結構造。
【発明の詳細な説明】
【技術分野】
【０００１】
本発明は、マグネシウム合金部材を締結するボルトやナット等の締結部材に係り、特に、マグネシウム合金部材と異なる種類の金属で形成され、締結部分における電気的腐食（電食）を防止する締結部材と、この締結部材を使用した締結構造に関する。
【背景技術】
【０００２】
マグネシウム合金部材、例えばマグネシウムホイールを通常の鉄製のボルトやナットを用いて車軸に固定すると、マグネシウムは実用金属中、最も電気的に卑であり、異種金属と接触すると電気的腐食（電食）が問題となる。すなわち、鉄等の異種金属と締結する場合に、電解質を含む水分の存在下においては電食が発生しやすく、部品の欠陥や破損を招く虞があった。特に、自動車のエンジン、トランスミッション、足廻りなどの泥水を被り易く、かつ積雪地域での融雪塩が付きやすい部位においてマグネシウム合金部材を使用すると、電解質（Ｎａ＋、Ｃａ２＋、Ｃｌ−など）の存在下の水分付着で急激に電食が進行し、ボルト締結不良が起きることがある。
【０００３】
電食の発生を抑えるために、イオン化傾向の電位差がマグネシウムに近いアルミニウムのボルト、ナットやワッシャを使用することも考えられるが、アルミニウムの使用はコスト的に非常に不利であった。また、アルミニウムのボルト、ナットやワッシャを使用して締結すると、大きな締付けトルクが得られず、使用される個所が制限される問題点がある。そして、所定の締結力を得るためには本数を増やす必要があり、重量が増えると共にコストが上昇し、締結作業も煩雑となってしまう。他の手法として、ボルトの頭部とマグネシウム合金部材との間に樹脂製のワッシャを挟んで締結することもできるが、ボルトの軸力が低下して増し締めが必要となるなど実用的でない。
【０００４】
そこで、マグネシウム合金部材を、異種金属の締結部材として鉄等のボルトやナットで締結する際の、マグネシウム合金部材の電食防止構造および電食防止方法として、特許文献１に記載の技術がある。この技術は、締結部材の少なくともマグネシウム合金部材と接触する表面に、電着塗装による第１の被覆層と、この第１の被膜層上にポリテトラフルオロエチレン（ＰＴＦＥ）粒子を分散させた第２の被覆層とを被覆させたものがある。第１の被覆層の材料としては、カチオン系、アニオン系のエポキシ、アクリル、ポリブタジエン、アルキド等の各種樹脂を用いることができるが、材料がカチオン系のエポキシ樹脂であることが好ましく、厚さは５〜５０μｍであることが好ましいものである。
【特許文献１】特開２００３−６４４９２号公報
【発明の開示】
【発明が解決しようとする課題】
【０００５】
ところで、前記特許文献１に記載の技術は、マグネシウム合金部材と接触する表面にエポキシ樹脂やアクリル樹脂等を電着塗装した第１被覆層と、その上にＰＴＦＥ粒子を分散させた第２の被覆層とを備え、撥水性を有するＰＴＦＥ粒子が分散されているため、撥水効果が均一にならない問題点があった。特に、野外で使用される自動車においては、雨水や海水および融雪塩等に含まれる電解質の働きにより電食が著しく促進され、締結された部品の欠陥や破損を招く虞があった。
【０００６】
本発明は、このような問題に鑑みてなされたものであって、その目的とするところは、電気的腐食（電食）を確実に防止できるボルトやナット等の締結部材を提供することにある。すなわち、絶縁性が高く撥水性能が均一であり、異種金属間に電流が流れるのを防止する安定した表面層を形成したボルトやナット等の締結部材を提供することにある。また、ボルトやナット等の締結部材において、軸力保持効果を確保した低コストの締結部材と、その締結構造を提供することにある。
【課題を解決するための手段】
【０００７】
前記目的を達成すべく、本発明に係る締結部材は、基材表面の少なくともマグネシウム合金部材と接触する面に、ポリアミドイミドを主剤とし、それに撥水性の優れた樹脂を含有する樹脂層を形成したことを特徴としており、撥水性の優れた樹脂としてはシリコーン樹脂、フッ素樹脂の一方、または双方であることを特徴とする。すなわち、ベースとなる鉄等の金属の表面に、絶縁性が高く、撥水性に優れた樹脂層を形成している。ボルト等の締結部材は全面に樹脂層が形成されていてもよいが、ボルトの場合少なくとも頭部の下面の締結されるマグネシウム合金部材と接触する面だけ樹脂層を形成してあればよい。また、ねじ部を除く頭部の全面に樹脂層を形成してもよい。ナットの場合は少なくとも締結される部材と接触する一方の平面に樹脂層を形成すればよい。
【０００８】
前記のごとく構成された本発明の締結部材は、絶縁性に優れ強度の高いポリアミドイミドに、撥水性に優れるシリコーン樹脂、フッ素樹脂の一方、または双方を添加しているため、マグネシウム合金部材を異種金属製の締結部材で締結したとき、異種の金属間に電流が流れるのを防止し電食を防止することができる。また、基材の材質に鉄等を使用できるため締結に必要な十分な軸力を得ることができ、マグネシウム合金部材を所望の個所に強固に締結することができ、コスト上昇を低減できる。
【０００９】
また、本発明に係る締結部材の好ましい具体的な態様としては、前記樹脂層に含まれるシリコーン樹脂の含有量は、０．０００１〜５ｗｔ％であることを特徴としている。さらに、前記樹脂層に含まれるフッ素樹脂の含有量は、０．５〜５０未満ｗｔ％であることを特徴としている。このように構成された締結部材は、基材の表面に形成された樹脂層の水接触角を大きくとることができ、優れた撥水性を有するため、電食を促進する水分の付着を防止することができる。特に、この締結部材を車両等で使用すると、走行中の振動により水滴を容易に落下させることができ、確実に電食を防止することができる。
【００１０】
さらに、本発明に係る締結部材の好ましい具体的な他の態様としては、前記樹脂層の厚さは、２〜３０μｍであることを特徴としている。このように構成された締結部材は、締結時に加わる圧縮圧力で樹脂層が破壊することがなく、確実に撥水性を発揮させることができ、異種金属間で電流が流れることを防止して電食を防止することができる。樹脂層の厚さが２μｍより薄いと十分な絶縁性が得られず、３０μｍを超えると締結時に破壊されやすく十分な締付け力が得られない。
【００１１】
前記樹脂層は、塗装により形成されることが好ましい。特に、焼付け塗装で樹脂層を形成するとより好ましい。この構成によれば、ベースとなる金属基材の表面に容易に樹脂層を形成でき、マグネシウム合金部材との接触部間を容易に絶縁することができると共に、水分の付着を防止することができ、電食を防止できる。
【００１２】
本発明に係るマグネシウム合金部材の締結構造は、前記の締結部材を使用し、マグネシウム合金部材を締結する締結構造であって、マグネシウム合金部材に前記樹脂層を接触させて該マグネシウム合金部材を他の部材に締結したことを特徴としている。この構成によれば、マグネシウム合金部材をボルト等の締結部材で締結したときに確実に電食を防止し、大きなコスト上昇を防ぐことができる。
【発明の効果】
【００１３】
本発明によれば、マグネシウム合金部材を異種金属である締結部材で締結する際に、電解質を含む水分が存在していても、マグネシウム合金部材と異種金属との間に電流が流れることが防止され、電食が発生することを防止できる。また、締結部材の基材の材質は問われないため、所望の軸力でマグネシウム合金部材を異種金属部材で確実に締結することができる。さらに、コストの低いマグネシウム合金部材の締結構造を達成できる。
【発明を実施するための最良の形態】
【００１４】
以下、本発明に係る締結部材の一実施形態を図面に基づき詳細に説明する。図１は、本実施形態に係る締結部材として、（ａ）はボルトの正面図、（ｂ）はその要部断面図、図２は図１のボルトでマグネシウム合金部材を締結した状態の断面図である。
【００１５】
図１，２において、マグネシウム合金部材１を締結する締結部材の１例であるボルト１０は、六角柱状の頭部１１と円柱状のねじ部１２を備えており、ねじ部１２の外周にはねじが形成されている。ボルト１０は、例えば機械構造用炭素鋼（Ｓ４５Ｃ）等の材料から形成されているが、低炭素のボロン鋼等、特に限定するものではない。また、機械構造用低合金鋼（ＳＣＭ４３５、ＳＣｒ４４０）等の材料から形成したものでもよい。
【００１６】
本実施形態の締結部材であるボルト１０で締結するマグネシウム合金部材１は、マグネシウムを含んでいれば特に限定されたものである必要はないが、アルミニウムを５ｗｔ％以上含有するものが好ましい。含有量が５ｗｔ％未満の場合、マグネシウム合金部材の耐食性が低下し、ボルト等による締結には適さなくなるためである。マグネシウム合金部材１は、ボルト１０が貫通孔２に挿通され、異種金属である鉄製の取付部材５のねじ孔６に締結固定される。
【００１７】
ボルト１０により締結されるマグネシウム合金部材１に含まれるマグネシウムは、実用金属中、最も電気的に卑であり、鉄等の異種金属と接触した際に電流が流れて、電気的（電位差）腐食いわゆる電食が発生しやすい。すなわち、金属をイオン化傾向順に並べるとマグネシウムは実用金属中で最もイオン化傾向が大きく、電子を出しやすい金属であるため異種金属との接触部分で電流が流れ、電食が発生しやすい。この電食を防止するには、マグネシウム合金部材１と、これに接触する鋼等の締結部材１０との間を絶縁することが考えられる。
【００１８】
絶縁性を付与するため、ボルト１０には基材表面の少なくともマグネシウム合金部材と接触する面に樹脂層１５が形成してある。２種類の異種金属間に樹脂層１５を形成する場合は、絶縁性を安定させるように厚膜化できるものが好ましい。また、ボルト１０等の締結部材の表面に撥水性を持たせて、水をはじくことにより鉄とマグネシウムとの間の通電を防止して電食を防止することが考えられる。
【００１９】
本実施形態では、ベースとなる鉄製のボルト１０の頭部１１およびねじ部１２の上部の表面に樹脂層１５を塗布して形成している。樹脂層１５を塗布で形成する場合は焼付け塗装が好ましい。ボルト１０への樹脂層１５の形成は塗布に限られるものでなく、液状の樹脂をコーティングして形成してもよい。ボルト１０の少なくともマグネシウム合金部材１と接触する面、すなわち少なくとも頭部の下面には、樹脂層１５を形成する必要がある。なお、樹脂層１５はボルトの頭部の全面と共に、ねじ部１２を含む全面に形成してもよい。
【００２０】
この樹脂層１５はポリアミドイミドを主剤とし、シリコーン樹脂、若しくはフッ素樹脂を添加した樹脂組成物で薄膜状に形成されている。この樹脂層１５の厚さは、２〜３０μｍであることが好ましい。２μｍ未満であると、締結時に樹脂層が破壊されやすく、絶縁状態が維持できない。また、３０μｍを超えると、締結時に所定の軸力を保持することができない。塗装を施す前に、鉄製のボルト１０の表面に亜鉛めっきや亜鉛ニッケルめっき等のめっき処理を行うと耐食性をさらに向上させることができて好ましい。
【００２１】
樹脂層１５としては摩擦係数が低くて安定していることが好ましく、これにより締結時に安定した軸力が得られ、締付けトルクが安定する。樹脂層の耐久性は高いことが望まれ、これにより締結時に安定した軸力が得られると共に、ボルト１０等の締結部材の再利用が可能となる。また、樹脂層の硬度は引っかき、押し付け共に高いことが好ましい。樹脂層の摩耗量は少ないことが望まれ、磨耗量が少ないと何回でも再使用することができる。樹脂層の基材となるベース金属に対する密着性は高いことが好ましく、このためには適度な伸び性を有することが好ましい。
【００２２】
このような観点から、図３ｂに示す試験で各種の樹脂を検討したところ、図３ａに示すような測定結果が得られた。図３ａから明らかなように、ポリアミドイミド（ＰＡＩ）が各種の測定で電食を防止するのに好ましい樹脂層を形成できることが判明した。すなわち、絶縁破壊電圧は２４ｋＶ／ｍｍと大きく、摩擦摩耗試験では摩擦係数μは０．２２と低くて安定しており、引張り強度は１５２ＭＰａと高い数値を示した。また、鉛筆硬度では５Ｈで硬く引っかきに強く、ロックウェル硬度は１２７で十分の数値を示した。特に、エポキシ樹脂の絶縁破壊電圧と比較すると耐圧が極めて高く、電食を効果的に防止できるものであり、摩擦係数や引張強度等と合わせて、軸力保持効果の優れたものである。
【００２３】
そして、基材のベース金属との密着性を示す碁盤目試験では１００％剥がれなかった。この碁盤目試験とは、基材表面に樹脂層を塗布し、カッターで縦横に切り込みを入れて切断し、表面にテープを貼り付けて引き剥がし、剥がれた面積を表したものである。さらに、摩擦摩耗試験では、０．１６ｍｍ３であり、摩耗が極めて少ないことが判明した。伸び率の測定では、１５％程度であり適度な伸び率であった。このように適度の伸びが可能であるため、樹脂層とベースとなる金属基材との密着性が良好となって、衝撃等による剥離が防止される。
【００２４】
このように、電食を防止するのに好ましいと判断されるＰＡＩについて、インパクト性能と、冷熱サイクル性能を検討する試験を行った。インパクト性能試験は、ボルトを６０Ｎｍで締付けたとき、コーティングされた樹脂層の割れが発生するまでの回数を測定した。試験結果を示す図４から明らかなように、同一条件で締付けた各種の樹脂層と比較してＰＡＩは３０回と最良の結果であった。この結果から明らかなように、ＰＡＩ樹脂層が形成された締結部材は、再使用しても樹脂層が破壊せずに３０回程度、使用できることを示している。また、冷熱サイクル性能試験は、−４０〜１５０℃の冷熱サイクルを繰り返し、樹脂層に割れが発生する回数を測定した。図５の試験結果から明らかなように、ＰＡＩは３００回繰返しても割れが発生せず、他の樹脂と比較して格段の性能を示す最良の結果であった。
【００２５】
本発明のボルト１０の表面に形成される樹脂層１５は、ＰＡＩを主剤とし、シリコーン樹脂、若しくはフッ素樹脂を含有している。シリコーン樹脂やフッ素樹脂は撥水性に優れており、マグネシウム合金部材とボルト１０等の異種金属との間に水分が付着するのを防止して、電流が流れるのを防止し、電食を防いでいる。シリコーン樹脂の含有量は、重量比で０．０００１ｗｔ％（１ｐｐｍ）〜５ｗｔ％であることが好ましい。シリコーン樹脂の含有量が５ｗｔ％を超えると、図６に示すように、樹脂層とベース金属である基材との密着性が低下して、樹脂層が剥離しやすく再使用が不可能となる。シリコーン樹脂の含有量が１ｐｐｍ未満の場合、水接触角が小さくなり撥水性能が低下する。
【００２６】
この範囲内のシリコーン含有量とすることで、ボルト１０の表面と樹脂層１５との良好な密着性を確保できると共に、樹脂層１５の水接触角が大きく撥水性を所定のレベルに保つことができる。すなわち、シリコーン樹脂の含有量を増やせば撥水性は向上するが、ベース金属との密着性は低下するため、この範囲内のシリコーン樹脂を含有させることで、樹脂層１５の表面において、図６に示されるように水接触角が９０〜１３０度の撥水性を確保した状態で、ベースのボルト１０と９０〜１００％の密着性を確保することができる。
【００２７】
シリコーン樹脂の組成としては、以下の(化１)に示される組成のものが好ましい。
なお、(化１)において、Ｒ１：ＣＨ３−，ＣＨ３−ＣＨ２−…
Ｒ２：ＣＨ３−，ＣＨ３−ＣＨ２−…
０＜ｘ≦５、０＜ｙ≦５、０＜ｘ＋ｙ≦８である。
【００２８】
【化１】
2006077953.tif 000003
【００２９】
また、樹脂層１５を形成する樹脂組成物において、含有されるフッ素樹脂量は０．５〜５０未満ｗｔ％であることが好ましい。この範囲内のフッ素樹脂含有量とすることで、ボルト１０の樹脂層面と、ベース金属である基材との良好な密着性を確保できると共に、水接触角が大きく撥水性を所定のレベルに保つことができる。フッ素樹脂の場合も、前記の範囲内の含有量とすることで、撥水性と密着性を確保できる。すなわち、図７に示されるように、水接触角を１００〜１２０度とすると共に、基材との密着性を９５〜１００％とすることができる。また、フッ素樹脂を含有する場合は、添加量を大きくしても広い範囲で高い密着性を確保することができる。フッ素樹脂を含有する場合も、シリコーン樹脂を含有する場合と同様に、撥水性を確保した状態でベースのボルト１０との高い密着性を確保できる。
【００３０】
本実施形態では、樹脂層１５を形成する樹脂として、主剤としてのＰＡＩを８０〜５０％とし、シリコーン樹脂を０．０００１〜５ｗｔ％、若しくはフッ素樹脂を０．５〜５０未満ｗｔ％含有し、塗膜改質材としてエポキシシランを微量添加している。そして、溶剤として、ｎ−メチル２ピロリドンを１０ｗｔ％、ジメチルアセトアミドを１０ｗｔ％、ダイアセトナルコールを微量添加している。なお、塗膜改質材や溶剤は必ずしも必要でない。
【００３１】
なお、撥水性については、自動車の走行中の振動等で水滴が落下可能な角度として、水接触角が９０度以上であることを１つの目安とした。また、シリコーン樹脂やフッ素樹脂の添加により下地である基材との密着性が低下するため、基材と樹脂層との密着性が低化しない含有量の範囲を設定した。本実施形態の樹脂層１５は、水の接触角が９０〜１３０度程度で、一般的な塗装の水接触角が０〜２０度であることと比較すると、撥水性が極めて高いことがわかった。
【００３２】
このように、樹脂層１５の主剤となるポリアミドイミド（ＰＡＩ）は絶縁性に優れており、主剤の絶縁性と添加されるシリコーン樹脂やフッ素樹脂の撥水性の両方を兼ね備える樹脂層を形成することでマグネシウム合金部材１とボルト１０との接触部における電食を効果的に防止することができる。すなわち、ＰＡＩの絶縁性と、シリコーン樹脂若しくはフッ素樹脂の撥水性とにより、マグネシウム合金部材と締結部材であるボルトとの通電が防止され、電食が確実に防止されるのである。
【００３３】
前記の如く構成された本実施形態のボルト１０の締結動作について以下に説明する。マグネシウム合金部材１の貫通孔２に本実施形態のボルト１０を挿通して取付部材５のねじ孔６にねじ込んで締結すると、ボルト１０の表面すなわちマグネシウム合金部材１と接触する面に形成された樹脂層１５でボルト１０とマグネシウム合金部材１との間は絶縁状態となる。樹脂層１５の主剤であるＰＡＩは絶縁性に優れて電気を通さず、樹脂層に含有されたシリコーン樹脂が撥水性に優れており水分の付着を防止するため、ボルト１０とマグネシウム合金部材１との間に電流が流れず、電食が確実に防止される。また、ボルト１０の表面に形成された樹脂層１５は摩擦係数が低くて安定しているため、軸力保持効果が大きく安定した状態で締結することができる。
【００３４】
このように樹脂層１５を形成したボルト１０でマグネシウム合金部材１を締結したときの電食による腐食量を図８ｂに示す塩水噴霧試験で時間の経過に基づいて測定したところ、図８ａに示す結果が得られた。図８ａにおいて、▲は本実施形態のボルトでマグネシウム合金部材を締結したときの腐食量を示し、○はマグネシウム合金部材を締結しない状態、すなわちマグネシウム合金部材のみの場合の腐食量を示している。また、◇はＰＡＩを用いずフッ素樹脂コートのみを施したボルトによる締結での腐食量を示し、＊はエポキシ樹脂コートを施したボルトによる締結での腐食量、●は通常のボルト、すなわち何の処理も施さないボルトで締結した場合の腐食量を示している。
【００３５】
図８ａから明らかなように、本実施形態のボルト１０によるマグネシウム合金部材１の締結では、時間の経過に伴う電食による腐食量が、マグネシウム合金部材１のみで締結していない場合と同等であることが分かった（▲、○）。これに対して、◇、＊で示すように、フッ素樹脂コーティング処理、エポキシ樹脂コーティング処理をしたボルトで締結した場合は、腐食量が約３倍となった。さらに、●で示すように、何も処理していない通常のボルトで締結した場合は、▲に対して腐食量が４倍強となった。
【００３６】
また、本実施形態のボルトのコストは、図９に示すように通常のボルトを１００とした場合、１００強と僅かなコストアップであるのに対し、電食を防止するためにアルミニウムのボルトを使用した場合は３５０程度と大幅なコストアップとなった。そして、通常のボルトにアルミニウム製のワッシャーを挟んで締結する場合のコストは１８０〜１９０程度となり、大きなコスト上昇となった。このように本実施形態のボルト１０は、少ないコストアップで確実に電食を防止してマグネシウム合金部材１を異種金属であるボルトに接触した状態で締結できることが明らかである。
【００３７】
前記した実施形態では、シリコーン樹脂を含有する樹脂層を形成したときについて述べたが、基材の表面にフッ素樹脂を含有する樹脂層を形成したときも、シリコーン樹脂と同様の効果を奏し、優れた絶縁性や締結に必要な十分な軸力は主剤としてのＰＡＩにより達成され、優れた撥水性はフッ素樹脂により達成される。この結果、フッ素樹脂を含有する場合でも、電食を確実に防止でき、大きな軸力保持が可能なマグネシウム合金部材の締結を達成できる。
【００３８】
つぎに、本発明の他の実施形態を図１０に基づき詳細に説明する。図１０は本発明に係る締結部材の他の実施形態でマグネシウム合金部材を締結する状態の断面図である。なお、この実施形態は前記したボルトの実施形態に対し、締結部材はナットであることを特徴とする。そして、他の実質的に同等の構成については同じ符号を付して詳細な説明は省略する。
【００３９】
図１０において、締結部材であるナット２０は、前記の実施形態と同様に機械構造用炭素鋼等で形成されている。ナット２０は取付部材２５に接合するマグネシウム合金部材１をボルト２６と共に締結するものである。ナット２０にはマグネシウム合金部材１と接触する底面に樹脂層２１が形成されている。この樹脂層２１は、ＰＡＩを主剤とし、シリコーン樹脂、フッ素樹脂の一方、または双方を含有する樹脂をコーティングして形成している。コーティング厚さは２〜３０μｍが好ましい。なお、ボルト２６は植込ボルトでもよく、ナット２０の樹脂層２１はナットの全面に形成してもよい。
【００４０】
このように樹脂層２１が形成されたナット２０のねじ孔２２に、ボルト２６のねじ部２７をねじ込んでマグネシウム合金部材１を締結すると、ナット２０の下面とマグネシウム合金部材１の上面とは樹脂層２１で絶縁が保たれているため、ナット２０とマグネシウム合金部材１との間に電流が流れず電食が防止される。また、樹脂層２１は撥水性に優れているため、水滴等が付着しても容易に脱落し、水滴を通してマグネシウム合金部材１とナット２０間に電流が流れることが防止される。ナット２０の下面に形成された樹脂層２１は摩擦係数が低くて安定しているため、マグネシウム合金部材１を大きな締付けトルクで確実に締結することができる。さらに、樹脂層２１は硬度が高く、密着性が良好なため再使用しても樹脂層は剥離することがなく、複数回の使用が可能となる。
【００４１】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、締結部材としてはボルトの他に、ナットやリベットでもよいことは勿論である。また、ボルトとしては、六角ボルトの他に、六角穴付ボルト等でもよく、プラスねじやマイナスねじ等でもよい。
【００４２】
また、締結部材がナットである場合、ねじ孔の内部にもＰＡＩを主剤とし、シリコーン樹脂、若しくはフッ素樹脂を含有する樹脂層を形成してもよく、ナットの全面を塗膜で覆うように構成してもよい。さらに、図１０において、ナット２０のみに樹脂層２１を形成したが、ボルト２６にも樹脂層を形成してもよい。
【００４３】
前記した実施形態では、樹脂層にシリコーン樹脂を含有する場合と、フッ素樹脂を含有する場合について述べたが、シリコーン樹脂とフッ素樹脂の双方を含有し、撥水性を高めるように構成してもよい。
【産業上の利用可能性】
【００４４】
本発明の活用例として、マグネシウムホイール等のマグネシウム合金部材をボルト等で締結する他に、マグネシウム合金部材で形成したフレームにアルミニウム板等の異種金属板材をリベット等で締結固定することにも適用でき、マグネシウム合金部材の部品を締結することに限らず、車両等のボディ構造の締結用途にも適用できる。
【図面の簡単な説明】
【００４５】
【図１】（ａ）は本発明に係る締結部材であるボルトの一実施形態の正面図、（ｂ）はその要部断面図。
【図２】図１のボルトでマグネシウム合金部材を締結した状態の断面図。
【図３】（ａ）は図１のボルトに形成する樹脂層として使用する各種樹脂の測定結果を示す表図、（ｂ）は（ａ）の試験法を示す表図。
【図４】各種樹脂のインパクト性能試験の測定結果を示すグラフ図。
【図５】各種樹脂の冷熱サイクル性能試験の測定結果を示すグラフ図。
【図６】ポリアミドイミドに添加するシリコーン樹脂の添加量と水接触角および密着性を示すグラフ図。
【図７】ポリアミドイミドに添加するフッ素樹脂の添加量と水接触角および密着性を示すグラフ図。
【図８】（ａ）は本発明のボルトによる締結構造と他の締結構造との腐食量の比較を示すグラス図、（ｂ）は（ａ）の試験法を示す表図。
【図９】本発明のボルトと通常のボルトおよび他のボルトとのコスト比較を示すグラフ図。
【図１０】本発明に係る締結部材の他の実施形態による締結構造を示す断面図。
【符号の説明】
【００４６】
１：マグネシウム合金部材、１０：ボルト（締結部材）、１５：樹脂層、２０：ナット（締結部材）、２１：樹脂層
【図１】
2006077953.tif 000004
【図２】
2006077953.tif 000005
【図３】
2006077953.tif 000006
【図４】
2006077953.tif 000007
【図５】
2006077953.tif 000008
【図６】
2006077953.tif 000009
【図７】
2006077953.tif 000010
【図８】
2006077953.tif 000011
【図９】
2006077953.tif 000012
【図１０】
2006077953.tif 000013